(57)【要約】      （修正有）【課題】電子部品が装着された場所から燒結される位置に搬送されている間、搬送のロバスト性が充分な基板構造を提供する。【解決手段】基板構造１０’を製造する方法であって、電子部品と結合するために、第１の面２２および第２の面２３を有する基板２１、２１’、特にＤＣＢ基板もしくはＰＣＢ基板またはリードフレームを準備するステップと、基板２１の第１の面２２のいくつかの部分上へ初期固着剤３０を塗布するステップとを含む。【選択図】図５
2018129518.tif 000002
【特許請求の範囲】
【請求項１】
基板構造（１０）を製造する方法であって、電子部品（５０；５１）と結合するため、第１の面（２２）および第２の面（２３）を有する基板（２０）を準備するステップと、
前記基板（２０）の前記第１の面（２２）のいくつかの部分上へ初期固着剤（３０）を塗布するステップと、
前記基板（２０）の前記第１の面（２２）のいくつかの部分上に結合材（２５）を塗布するステップとを含み、
前記基板（２０）を、塗布された初期固着剤（３０）と共に移送要素（３５）上に位置付けるステップであって、前記基板（２０）の前記第１の面（２２）が前記移送要素（３５）と対面して配置され、前記初期固着剤（３０）および／または前記結合材（２５）が、前記移送要素（３５）と少なくとも接着結合されるステップをさらに含む、方法。  
【請求項２】
前記結合材（２５）が焼結ペーストであることを特徴とする、請求項１に記載の方法。
【請求項３】
前記基板（２０）上に塗布された前記初期固着剤（３０）が乾燥されることを特徴とする、請求項１または請求項２に記載の方法。  
【請求項４】
前記初期固着剤（３０）が、前記結合材（２５）の側で、前記基板（２０）の前記第１の面（２２）の少なくともいくつかの部分上に塗布されることを特徴とする、請求項２または請求項３に記載の方法。
【請求項５】
前記初期固着剤（３０）が、前記基板（２０）の前記第１の面（２２）上に塗布されて、当該初期固着剤（３０）が、前記結合材（２５）より厚くなることを特徴とする、請求項２〜４のいずれか一項に記載の方法。
【請求項６】
基板構造（１０）であって、電子部品（５０；５１）と結合するために、第１の面（２２）および第２の面（２３）を有する基板（２０）を備え、初期固着剤（３０）が、前記基板（２０）の前記第１の面（２２）のいくつかの部分上に塗布され、
結合材（２５）が、前記基板（２０）の前記第１の面（２２）のいくつかの部分上に塗布され、
移送要素（３５）が、前記初期固着剤（３０）および／または前記結合材（２５）で少なくとも接着結合される、基板構造（１０）。
【請求項７】
前記基板（１０）が、ＤＣＢ基板、ＰＣＢ基板、またはリードフレームであることを特徴とする、請求項６に記載の基板構造（１０）。  
【請求項８】
前記結合材（２５）が焼結ペーストであることを特徴とする、請求項６に記載の基板構造（１０）。
【請求項９】
前記初期固着剤（３０）が、前記結合材（２５）の側で、前記基板（２０）の前記第１の面（２２）の少なくともいくつかの部分上に塗布されることを特徴とする、請求項８に記載の基板構造（１０）。
【請求項１０】
前記初期固着剤（３０）が、前記結合材（２５）より厚いことを特徴とする、請求項８または請求項９に記載の基板構造（１０）。  
【請求項１１】
電子部品（５０；５１）を、請求項１〜５のいずれか一項に記載の方法により製造される基板構造（１０；１０’）と、結合する方法であって、
前記基板構造（１０；１０’）と前記電子部品（５０；５１）とを、前記基板（２０）の前記第１の面（２２）が前記電子部品（５０；５１）と対面して配置されるように互いに位置付けるステップと、
前記初期固着剤（３０）を前記基板（２０）の前記第１の面（２２）のいくつかの部分上に塗布することによって、前記基板構造（１０；１０’）を前記電子部品（５０；５１）上に初期固着するステップと、
前記基板構造（１０）を前記電子部品（５０；５１）と結合するステップとを含む、方法。
【請求項１２】
前記電子部品（５０；５１）が、半導体、ＤＣＢ基板、またはＰＣＢ基板であることを特徴とする、請求項１１に記載の方法。
【請求項１３】
前記基板構造（１０；１０’）を前記電子部品（５０；５１）と初期固着する前記ステップの間に熱が加えられることを特徴とする、請求項１１または請求項１２に記載の方法。
【請求項１４】
前記電子部品（５０；５１）と結合される場合に、前記基板構造（１０；１０’）が、前記電子部品（５０；５１）と共に焼結、プレス、またははんだ付けされることを特徴とする、請求項１１〜１３のいずれか一項に記載の方法。
【請求項１５】
前記結合するステップの間または後に、前記初期固着剤（３０）が、少なくとも部分的に取り除かれることを特徴とする、請求項１１〜１４のいずれか一項に記載の方法。
【請求項１６】
電子部品（５０；５１）を、第１の面（２２）および第２の面（２３）を有する基板（２０）と結合する方法であって、
第１の面（５２）および第２の面（５３）を有する電子部品（５０；５１）を準備するステップと、
初期固着剤（３０）を、前記電子部品（５０；５１）の前記第１の面（５２）の、および／または前記基板（２０）の前記第１の面（２２）の、いくつかの部分上に塗布するステップと、
結合材（２５）を、前記電子部品（５０；５１）の前記第１の面（５２）の、および／または前記基板（２０）の前記第１の面（２２）の、いくつかの部分上に塗布するステップとを含み、
移送要素（３５）が、前記初期固着剤（３０）および／または前記結合材（２５）で少なくとも接着結合されるステップをさらに含む、方法。  
【請求項１７】
前記塗布された初期固着剤（３０）、および／または前記塗布された結合材（２５）が乾燥させられることを特徴とする、請求項１６に記載の方法。
【請求項１８】
前記初期固着剤（３０）が、前記電子部品（５０；５１）の前記第１の面（５２）上に、および／または前記基板（２０）の前記第１の面（２２）上に、当該初期固着剤（３０）が前記結合材（２５）より厚くなるように塗布されることを特徴とする、請求項１６または請求項１７に記載の方法。
【請求項１９】
前記電子部品（５０；５１）を前記基板（２０）と、前記電子部品（５０；５１）の前記第１の面（５２）が前記基板（２０）と対面して配置されるように互いに位置付けるステップと、
前記電子部品（５０；５１）を、前記初期固着剤（３０）をいくつかの部分上に塗布することによって前記基板（２０）に初期固着するステップと、
前記電子部品（５０；５１）を前記基板（２０）と結合するステップとを含むことを特徴とする、請求項１６〜１７のいずれか一項に記載の方法。
【請求項２０】
前記電子部品（５０；５１）を前記基板（２０）と初期固着する前記ステップの間に熱が加えられることを特徴とする、請求項１９に記載の方法。
【請求項２１】
前記基板（２０）と結合される場合に、前記電子部品（５０；５１）が、前記基板（２０）と共に焼結、プレス、またははんだ付けされることを特徴とする、請求項１９または請求項２０に記載の方法。
【請求項２２】
前記結合するステップの間または後に、前記初期固着剤（３０）が、少なくとも部分的に取り除かれることを特徴とする、請求項１９〜２１のいずれか一項に記載の方法。
【請求項２３】
電子部品（５０；５１）であって、請求項１１〜１５のいずれか一項に記載の方法で基板構造（１０；１０’）と結合され、または、請求項１６〜２２のいずれか一項に記載の方法で基板（２０）と結合され、前記基板（２０）が、第１の面（２２）および第２の面（２３）を備え、初期固着剤（３０）の残留物（３１）が、前記基板（２０）の前記第１の面（２２）の、および／または前記基板（２０）と対面する前記電子部品（５０；５１）の前記第１の面（５２）の、いくつかの部分上に形成され、前記基板構造（１０；１０’）または前記基板（２０）が、前記電子部品（５０；５１）と、前記基板（２０）の前記第１の面（２２）が前記電子部品（５０；５１）と対面して配置されるように結合される、電子部品（５０；５１）。
【請求項２４】
結合材（２５）が、前記基板（２０）の前記第１の面（２２）のいくつかの部分上に塗布されることを特徴とする、請求項２３に記載の電子部品（５０；５１）。
【請求項２５】
前記基板（２０）が、ＤＣＢ基板、ＰＣＢ基板、またはリードフレームであり、および／または前記電子部品（５０；５１）が、半導体、ＤＣＢ基板、またはＰＣＢ基板であり、および／または前記初期固着剤（３０）の前記残留物（３１）が、はんだ、および／または接着剤の前記残留物であることを特徴とする、請求項２３または請求項２４に記載の電子部品（５０；５１）。
【発明の詳細な説明】
【技術分野】
【０００１】
本発明は、電子部品を結合するための基板構造を製造するための方法に関する。さらに、本発明は、電子部品と結合するための基板構造に関する。本発明は、さらに、電子部品を基板構造と結合するための方法に関する。本発明はまた、電子部品を基板と結合するための方法に関する。さらに、本発明は、基板構造と結合する電子部品に関する。
【背景技術】
【０００２】
パワーエレクトロニクスにおいて、例えば顧客によってのみ適用される必要のある、乾燥焼結ペーストを備えた基板または構成要素を準備することは既知の技術である。生産処理において、構成要素、特に最初に乾燥された焼結ペーストで基板に取り付けられる電子部品は、当該構成要素を、取り付けられた場所から焼結される場所に搬送している間にスリップする可能性がある。
【０００３】
この点において、構成要素が、特に電子部品が、熱を同時に適用しつつ乾燥焼結ペースト上にセットされることは既知の技術である。多くの電子部品に対して、熱を加えることによるそのような装着が不適切な搬送ロバスト性のみをもたらすことがわかっている。これは、曲がった構成要素、および／または汚染された表面、および／または不適当な表面のため、電子部品が、装着された場所から焼結された位置への搬送の信頼性を高めることを可能にするには接着性が不充分であるためである。したがって、装着はされているが、マスクもしくは金型によって未だはんだ付けまたは焼結されていない電子部品を固定すること、またはバネによって時間のかかる方法で電子部品をクランプすることは既知の技術である。
【発明の概要】
【０００４】
前記先行技術に基づいて、本発明の目的は、電子部品と結合するための基板構造を製造する方法を明示することであり、電子部品が、装着された場所から焼結される位置に搬送されている間、充分な搬送ロバスト性がもたらされることである。
【０００５】
さらに、本発明の目的は、電子部品と結合するための基板構造を明示することであり、基板構造は、装着はされているが、未だはんだ付けまたは焼結されていない構成が、基板構造上で充分な搬送ロバスト性を有するよう設計される。
【０００６】
さらに、本発明の目的は、電子部品を基板と結合するための方法を明示することである。さらに、本発明の目的は、基板構造と結合される電子部品を明示することである。
【０００７】
本発明によれば、前記目的は、電子部品と結合するための基板構造を製造するための方法に関して、請求項１の発明の主題により実現され、基板構造に関して、請求項８の発明の主題により実現され、電子部品を基板構造と結合するための方法に関して、請求項１１の発明の主題により実現され、電子部品を基板と結合する方法に関して、請求項１６の発明の主題により実現され、電子部品に関して、請求項２３の発明の主題により実現される。
【０００８】
本発明は、電子部品と結合するための基板構造を製造する方法を明示するという概念に基づいており、そのような方法は、以下のステップ、すなわち、
第１の面および第２の面を有する基板、特に、ＤＣＢ基板、ＰＣＢ基板、またはリードフレームを準備するステップ、
基板の第１の面のいくつかの部分上へ初期固着剤を塗布するステップを含む。
【０００９】
本発明の方法を用いて製造された基板構造は、電子部品とのその後の結合を可能にするよう機能する。
【００１０】
本発明の方法の実施形態の好ましい形式において、結合材が、特に、初期固着剤を塗布する前に、基板の第１の面のいくつかの部分上に塗布される。結合材は、基板の第１の面を完全にはカバーしない。初期固着剤および結合材の両方が、基板の第１の面上に塗布される。
【００１１】
結合材は焼結ペーストであり、特に、銀を含む焼結ペースト、はんだ、導電接着剤、または接着膜であり、基板を電子部品と実際に接着させるよう機能する。初期固着剤は、初期固着、すなわち、基板を電子部品上に、または電子部品を基板上に、一時的に取り付けるためにのみ機能する。初期固着、すなわち付着を用いて、構成要素が、装着された場所から焼結される位置に搬送されるのに充分な特性を生成する。初期固着剤は、仮固着剤である。言い換えると、初期固着剤は、基板構造、すなわち基板と、電子部品との一時的な固着を可能にする固着剤である。
【００１２】
初期固着剤は、はんだおよび／または接着剤の形態とすることができる。特に、初期固着剤は、２０〜４５重量％の熱可塑性ポリマー、４０〜７０重量％の有機溶媒、１０〜２５重量％の無機充填剤粒子、および０〜０．５重量％の他の添加物を含む接着剤である。
【００１３】
初期固着剤の熱可塑性ポリマーは、例えば、ガラス転移温度が６０〜１２０℃である。ガラス転移温度の決定は、ＤＤＣによって、すなわちダイナミック差熱量測定によって、またはＤＳＣによって、すなわち示差走査熱量測定によって、加熱速度１０Ｋ／分で実行される。
【００１４】
熱可塑性ポリマーは、特に（メタ）アクリル共重合体の形態とすることができる。熱可塑性（メタ）アクリル共重合体のモル質量範囲は、３５０００〜７００００ｇ／ｍｏｌ（Ｍｗ＝３５０００〜７００００ｇ／ｍｏｌ）とすることができる。モル質量範囲は、ゲル浸透クロマトグラフィー（ＧＰＣ）により決定する。ゲル浸透クロマトグラフィーに対して、以下、すなわち、固定相としてのポリスチロールゲル、移動相としてのテトラヒドロフラン、ポリスチロール基準を適用する。
【００１５】
４０〜７０重量％の有機溶媒は、３０〜１００重量％のテルピネオールを含む。
【００１６】
１０〜２５重量％の無機充填剤粒子は、５〜２０μｍの、好ましくは５〜１０μｍの粒子サイズ（ｄ５０）を有する。前記無機充填剤粒子は、例えば酸化アルミニウムおよび／または二酸化シリコンの形態とすることができる。粒子サイズ（ｄ５０）の決定は、好ましくはレーザ回折法により行われる。
【００１７】
０〜０．５重量％の他の添加物は、例えば湿潤剤の形態とすることができる。
【００１８】
接着剤を用いて、特に、特定の組成、すなわち特定の配合組成を有する接着剤を用いて、均一に分散された初期固着剤点、特に接着点を、計算可能な最終高さで生成することができる。
【００１９】
初期固着剤は、分注、浸漬、または噴射処理によって、基板の第１の面上に塗布することができる。特に、初期固着剤は、半球状接着点、すなわち半球状の点の形態で塗布される。
【００２０】
基板上に塗布される初期固着剤、特に、基板上に塗布される初期固着剤および基板上に塗布される結合材は乾燥させることができる。言い換えると、基板は、塗布された初期固着剤、および／または塗布された結合材と共に乾燥処理を受ける。乾燥処理は、１００〜１５０℃の対象物温度で、２〜３０分間、実行することができる。
【００２１】
乾燥処理、すなわち初期乾燥処理が実行されると、塗布された初期固着剤の厚さが、当該乾燥処理、すなわち初期乾燥処理によって、乾燥処理、すなわち初期乾燥処理後に薄くなる。
【００２２】
本発明の実施形態のさらなる形式において、塗布された初期固着剤を伴う基板、特に、塗布された初期固着剤および塗布された結合材を伴う基板は、当該基板の第１の面が移送要素に対面して配置されるように当該移送要素上に位置付けることができ、初期固着剤および／または結合材が、移送要素と少なくとも接着結合する。したがって、基板は、移送要素上に配置することができ、基板構造は、基板、初期固着剤、任意選択的に接触材および任意選択的に移送要素を備え、別の生産施設に、または別の処理装置に移動することができる。初期固着剤のみが、移送要素と接着結合することが可能である。小さなギャップが、例えば、移送要素と、任意選択的に存在する結合材との間に存在するであろう。
【００２３】
初期固着剤は、結合材の側で基板の第１の面の少なくともいくつかの部分上に塗布される。初期固着剤は、分注、浸漬、または噴射処理によって、結合材の側に塗布される。例えば、初期固着剤は、結合材の側で少なくとも１つの接着点として塗布することができる。さらに、初期固着剤は、結合材の側で棒の形態で基板の第１の面上に塗布されると考えることができる。同じように、初期固着剤によって、結合材の全ての側を囲むことが可能である。
【００２４】
初期固着剤は、結合材より厚くなるように、基板の第１の面に塗布することができる。言い換えると、初期固着剤は、垂直方向に、結合材の上部に突出する。初期固着剤は、結合材より材料厚が大きい。任意選択的な乾燥処理、すなわち初期乾燥処理の前では、初期固着剤は、乾燥処理、すなわち初期乾燥処理の後より厚い。
【００２５】
さらに、本発明は、電子部品と結合するための基板構造を明示するという概念に基づいており、当該基板構造は、上記した発明の方法で製造されることが好ましい。本発明の基板構造は、第１の面と第２の面とを有する基板を備え、初期固着剤が、基板の第１の面のいくつかの部分に塗布される。
【００２６】
基板は、ＤＣＢ基板、ＰＣＢ基板、またはリードフレームの形態とすることができる。
【００２７】
初期固着剤は、はんだおよび／または接着剤とすることができる。特に、初期固着剤は、２０〜４５重量％の熱可塑性ポリマー、４０〜７０重量％の有機溶媒、１０〜２５重量％の無機充填剤粒子、および０〜０．５重量％の他の添加物を含む接着剤の形態をとる。接着剤およびその組成物に関して、ならびに接着剤の個々のパラメータを決定する方法に関して、上記した方法と関連してすでに記載した補足説明を参照する。かかる補足説明はまた、基板構造に対して適用される。
【００２８】
さらに、結合材は、基板の第１の面のいくつかの部分に塗布されることが好ましい。したがって、初期固着剤および結合材の両方を、基板の第１の面上に塗布することができる。初期固着剤は、基板構造上への電子部品の初期固着において、および、電子部品に塗布するための方法においてその役割を果たす。対照的に、結合材は、実際に固定する、すなわち、基板構造と電子部品とを効率的および恒久的に結合するよう機能する。結合材は、焼結ペースト、特に銀、はんだ、導電接着剤、または接着膜を含む焼結ペーストとすることができる。
【００２９】
初期固着剤は、結合材の側で基板の第１の面の少なくともいくつかの部分上に塗布される。初期固着剤は、結合材の側で、滴、半球、または棒の形態となるように設計することができる。本発明の実施形態の１つの形式において、結合材は、初期固着剤によって全ての側を囲まれることが可能である。
【００３０】
初期固着剤は、結合材より厚くなるよう設計されることが好ましい。言い換えると、初期固着剤は、垂直方向において、結合材の上部に突出する。
【００３１】
実施形態のさらなる形式において、基板構造は、移送要素を有し、当該移送要素は、初期固着剤、および／または結合材で少なくとも接着結合される。基板は、基板の第１の面が移送要素と対面して配置されるように、当該移送要素に対して位置付けられる。移送要素は、基板構造を第１の製造設備から別の製造設備に、または第１の製造装置から別の製造装置に搬送することを可能にするよう機能する。移送要素は、例えば接着力の低い支持膜の形態とすることができる。
【００３２】
さらに、本発明は、電子部品を基板構造と結合する方法を明示するという概念に基づく。特に、基板構造は、本発明の基板構造、および／または説明する本発明の方法を用いて製造された基板構造の形態とすることができる。電子部品を基板構造と結合する本発明の方法は、以下のステップ、すなわち、
・基板構造と電子部品とを、基板の第１の面が電子部品と対面して配置されるように、互いに位置付けるステップと、
・初期固着剤を基板の第１の面のいくつかの部分に塗布することによって、電子部品に基板構造を初期固着するステップと、
・基板構造を電子部品と結合するステップとを含む。
【００３３】
基板構造と電子部品とを、基板の第１の面が電子部品と対面して配置されるように、互いに位置付けるステップは、一方で、基板構造を電子部品上にセットするよう実行することができる。実施形態のさらなる形式において、電子部品が基板構造上に装着されることが考えられる。
【００３４】
基板構造と電子部品とを互いに対して位置付けるステップの後、基板構造を電子部品と初期固着するステップが行われる。前記初期固着は、基板の第１の面のいくつかの部分上に塗布される初期固着剤を用いて実行される。この目的のために、熱を加えることが好ましい。加える温度は１００〜１５０℃が好ましく、その結果、初期固着剤が熱によって活性化され、したがって、基板構造が、電子部品と初期固着することができる。初期固着処理によって、搬送ロバスト性が、初期固着において基板構造と結合された電子部品に対して実現することができ、電子部品は、ベルトコンベヤで供給された結果、揺さぶられて緩くなることを無くすことができる。代わりに、電子部品は、初期固着位置に維持される。
【００３５】
電子部品は、半導体、ＤＣＢ基板、またはＰＣＢ基板の形態とすることができる。時間の観点から、基板構造を電子部品と結合するステップは、初期固着処理の後に行う。基板構造を電子部品と結合するステップは、例えば、焼結、プレス、またははんだ処理によって行うことができる。基板構造は、電子部品と共に焼結されることが好ましい。この目的のために、基板構造は、結合材、特に焼結ペーストを有する。
【００３６】
電子部品を基板構造と結合する本発明の方法と関連した初期固着剤に関し、初期固着剤と関連してすでに記載した補足説明を参照する。また、初期固着剤および結合材の互いの配置に関して、すでに記載した補足説明を参照する。
【００３７】
電子部品と固着された基板構造は、当該基板構造を電子部品と結合するために処理炉に搬送されることが好ましい。処理炉は、例えば、加圧焼結炉、リフロー炉、またはラミネート窯の形態とすることができる。焼結処理の間、または加圧焼結処理の間、初期固着剤の有機成分および／またはポリマー成分は、そのほとんどが蒸発する。
【００３８】
初期固着剤の有機成分および／またはポリマー成分は、気化する、および／または熱分解される。基板構造を電子部品と結合するステップの間、初期固着剤によって形成された電子部品との結合は取り除かれ、特に、焼失および／または溶解される。
【００３９】
基板構造を電子部品と結合するステップの後、特に、焼結、または加圧焼結、および／またははんだ付け、および／またはプレス処理の後、初期固着剤の無機充填剤材料が、基板構造の第１の面でのほとんどの部分に、すなわち、排他的に、存在している。したがって、ほとんどの部分に対して、すなわち、排他的に、初期固着剤の無機充填剤材料が残っている。言い換えると、説明したような初期固着剤は、仮固着剤の形態をとり、実際の結合の後、すなわち、基板構造を電子部品と実際に恒久的に結合した後、ほとんどの部分に対して、または、完全に、取り除かれる。
【００４０】
初期固着剤の組成物において、２０〜４５重量％の熱可塑性ポリマーが選択されることが好ましく、ガラス転移温度が、初期固着処理の間に基板構造に作用する温度未満であるような、特に１００〜１５０℃の温度未満であるようなガラス転移温度であることが好ましい。
【００４１】
本発明のさらなる態様は、電子要素を基板、特に、ＤＣＢ基板、ＰＣＢ基板、またはリードフレームと結合する方法に基づき、基板は、第１の面と第２の面とを有し、本方法は、以下のステップ、すなわち、
・第１の面および第２の面を有する電子部品を準備するステップと、
・電子部品の第１の面の、および／または基板の第１の面のいくつかの部分上へ初期固着剤を塗布するステップとを含む。
【００４２】
基板の第１の面の、および／または電子部品の第１の面のいくつかの部分に、特に、初期固着剤を塗布する前に、結合材を塗布することが可能である。結合材は、基板の第１の面を、および／または電子部品の第１の面を、完全にはカバーしない。初期固着剤および結合材の両方を、基板の第１の面上に塗布することができる。
【００４３】
結合材は焼結ペーストであり、特に、銀を含む焼結ペースト、はんだ、導電接着剤、または接着膜であり、基板を電子部品と実際に接着させるよう機能する。初期固着剤は、初期固着、すなわち、基板を電子部品上に、または電子部品を基板上に、一時的に取り付けるためにのみ機能する。初期固着、すなわち付着を用いて、構成要素が、装着された場所から焼結される位置に搬送されるのに充分な特性を生成する。初期固着剤は仮固着剤である。言い換えると、初期固着剤は、基板と電子部品との一時的な固着を可能にする固着剤である。
【００４４】
初期固着剤は、はんだおよび／または接着剤の形態とすることができる。特に、初期固着剤は、２０〜４５重量％の熱可塑性ポリマー、４０〜７０重量％の有機溶媒、１０〜２５重量％の無機充填剤粒子、および０〜０．５重量％の他の添加物を含む接着剤である。
【００４５】
初期固着剤の熱可塑性ポリマーは、例えば、６０〜１２０℃のガラス転移温度を有する。ガラス転移温度の決定は、ＤＤＣによって、すなわち、ダイナミック差熱量測定によって、またはＤＳＣによって、すなわち、示差走査熱量測定によって、加熱速度１０Ｋ／分で実行される。
【００４６】
熱可塑性ポリマーは、特に（メタ）アクリル共重合体の形態とすることができる。熱可塑性（メタ）アクリル共重合体のモル質量範囲は、３５０００〜７００００ｇ／ｍｏｌ（Ｍｗ＝３５０００〜７００００ｇ／ｍｏｌ）とすることができる。モル質量範囲は、ゲル浸透クロマトグラフィー（ＧＰＣ）により決定する。ゲル浸透クロマトグラフィーに対して、以下の、すなわち、固定相としてのポリスチロールゲル、移動相としてのテトラヒドロフラン、ポリスチロール基準を適用する。
【００４７】
４０〜７０重量％の有機溶媒は、３０〜１００重量％のテルピネオールを含む。
【００４８】
１０〜２５重量％の無機充填剤粒子は、５〜２０μｍの、好ましくは、５〜１０μｍの、粒子サイズ（ｄ５０）を有する。前記無機充填剤粒子は、例えば、酸化アルミニウムおよび／または二酸化シリコンの形態とすることができる。粒子サイズ（ｄ５０）の決定は、好ましくはレーザ回折法により行われる。
【００４９】
０〜０．５重量％の他の添加物は、例えば湿潤剤の形態とすることができる。
【００５０】
接着剤を用いて、特に特定の組成、すなわち、特定の配合組成を有する接着剤を用いて、均一に分散された初期固着剤点、特に接着点を、計算可能な最終高さで生成することができる。
【００５１】
初期固着媒体は、電子部品の第１の面上に、および／または基板の第１の面上に、分注、浸漬、または噴射処理によって塗布することができる。特に、初期固着剤は、半球状接着点、すなわち半球状の点の形態で塗布される。
【００５２】
塗布された初期固着剤、特に、塗布された初期固着剤および塗布された結合材は乾燥させることができる。言い換えると、電子部品、および／または基板は、塗布された初期固着剤、および／または塗布された結合材と共に、乾燥処理を受ける。乾燥処理は、１００〜１５０℃の対象物温度で、２〜３０分間、実行することができる。
【００５３】
乾燥処理、すなわち初期乾燥処理が実行されると、塗布された初期固着剤の厚さが、当該乾燥処理、すなわち初期乾燥処理によって、乾燥処理、すなわち初期乾燥処理後に薄くなる。
【００５４】
初期固着剤は、結合材の側で、電子部品の第１の面の、および／または基板の第１の面の、少なくともいくつかの部分上に塗布することができる。初期固着剤は、分注、浸漬、または噴射処理によって、結合材の側に塗布される。例えば、初期固着剤は、結合材の側で少なくとも１つの接着点として塗布することができる。さらに、初期固着剤は、結合材の側で棒の形態で基板の第１の面上に塗布されると考えることができる。同じように、初期固着剤によって、結合材の全ての側を囲むことが可能である。
【００５５】
初期固着剤は、結合材より厚くなるように、電子部品の、および／または基板の第１の面に塗布することができる。言い換えると、初期固着剤は、垂直方向において、結合材の上部に突出する。初期固着剤は結合材より材料厚が大きい。任意選択的な乾燥処理、すなわち初期乾燥処理の前は、初期固着剤は、乾燥処理、すなわち初期乾燥処理の後より厚い。
【００５６】
本発明の実施形態のさらなる形式において、塗布された初期固着剤、特に、塗布された初期固着剤および／または塗布された結合材を伴う電子部品は、電子部品の第１の面が移送要素と対面して配置されるように当該移送要素上に位置付けることができ、初期固着剤および／または結合材が、移送要素と少なくとも接着結合する。したがって、電子部品は、移送要素上に配置することができ、この構造を別の製造設備に、または別の製造装置に搬送することができる。初期固着剤のみが移送要素と接着結合することが可能である。小さなギャップが、例えば、移送要素と、任意選択的に存在する結合材との間に存在し得る。
【００５７】
電子部品を結合する方法は、さらに、以下のステップ、すなわち、
・電子部品と基板とを、電子部品の第１の面が基板と対面して配置されるように、互いに位置付けるステップと、
・初期固着剤をいくつかの部分上に塗布することによって電子部品を基板と初期固着するステップと、
・電子部品を基板と結合するステップとを含む。
【００５８】
電子部品と基板とを互いに位置付けるステップは、一方で、基板が電子部品上にセットされるように実行することができる。実施形態のさらなる形式において、電子部品が基板上に取り付けられることが考えられる。
【００５９】
基板と電子部品とを互いに位置付けるステップの後、電子部品を基板と初期固着するステップが行われる。前記初期固着は、いくつかの部分上に塗布される初期固着剤を用いて実行される。この目的のために熱を加えることが好ましい。印加温度は１００〜１５０℃が好ましく、その結果、初期固着剤が加えられた熱によって活性化され、したがって、電子部品は基板と初期固着することができる。
【００６０】
初期固着処理によって、搬送ロバスト性が、基板と初期固着された電子部品に対して実現することができ、電子部品、および／または基板は、ベルトコンベヤで供給された結果、揺さぶられて緩くなることを無くすことができる。代わりに、電子部品、および／または基板は初期固着位置に維持される。
【００６１】
電子部品は、半導体、ＤＣＢ基板、またはＰＣＢ基板の形態とすることができる。時間の観点から、電子部品を基板と結合するステップは、初期固着処理の後に行う。基板を電子部品と結合するステップは、例えば、焼結、プレス、またははんだ処理によって行うことができる。基板は、電子部品と共に焼結されることが好ましい。この目的のために、基板および／または電子部品は、結合材、特に焼結ペーストを有する。
【００６２】
電子部品を基板と結合する本発明の方法と関連した初期固着剤に関し、初期固着剤と関連してすでに記載した補足説明を参照する。
【００６３】
電子部品と固着された基板は、電子部品を基板と結合するために処理炉に搬送されることが好ましい。処理炉は、例えば、加圧焼結炉、リフロー炉、またはラミネート窯の形態とすることができる。焼結処理の間または加圧焼結処理の間、初期固着剤の有機成分および／またはポリマー成分は、そのほとんどが蒸発する。初期固着剤の有機成分および／またはポリマー成分は、気化する、および／または熱分解される。電子部品を基板と結合するステップの間、初期固着剤によって形成された結合は取り除かれ、特に、焼失および／または溶解される。
【００６４】
電子部品を基板と結合するステップの後、特に、焼結、または加圧焼結、および／またははんだ付け、および／またはプレス処理の後、初期固着剤の無機充填剤材料が、基板の第１の面での、または電子部品の第１の面での、ほとんどの部分に、すなわち、排他的に、存在している。したがって、当該ほとんどの部分に対して、すなわち、排他的に、初期固着剤の無機充填剤材料が残っている。言い換えると、説明したような初期固着剤は、仮固着剤の形態をとり、実際の結合の後、すなわち、電子部品を基板と実際に恒久的に結合した後、ほとんどの部分に対して、または、完全に、取り除かれる。
【００６５】
初期固着剤の組成物において、２０〜４５重量％の熱可塑性ポリマーが選択されることが好ましく、ガラス転移温度が初期固着処理の間に作用する温度未満であるような、特に１００〜１５０℃の加熱温度未満であるようなガラス転移温度を伴うことが好ましい。
【００６６】
さらに、本発明は、基板構造または基板と結合される電子構造を明示するという概念に基づく。基板構造は、本発明の基板構造、すなわち本発明の方法を用いて製造された基板構造の形態とすることができる。特に、電子部品は、発明の方法を用いて基板構造と結合される。あるいは、電子部品は、本発明の方法により基板と結合されている。
【００６７】
基板、特に、基板構造の基板は、第１の面および第２の面を備え、基板の第１の面で、および／または基板と対面する電子部品の第１の面で、初期固着剤の残留物が、いくつかの部分に形成される。基板構造または基板が、当該基板の第１の面が電子部品と対面して配置されるように電子部品と結合される。さらに、結合材は、基板の第１の面のいくつかの部分に塗布することができる。
【００６８】
基板は、ＤＣＢ基板、ＰＣＢ基板、またはリードフレームとすることができる。電子部品は、半導体、ＤＣＢ基板、またはＰＣＢ基板とすることができる。初期固着剤の残留物は、はんだおよび／または接着剤の残留物とすることができる。接着剤は、当初は熱可塑性（メタ）アクリル共重合体の形態とすることができる。ほとんどの部分に対して、特に、完全に、無機充填剤粒子、特に酸化アルミニウムおよび／または酸化シリコンが、基板の第１の面に、および／または基板と対面する電子部品の面に形成される。
【００６９】
以下、本発明を、添付の概略図を参照しつつ、実施形態の例を用いてさらに詳細に説明する。
【図面の簡単な説明】
【００７０】
【図１】基板構造を製造する方法の個々のステップを示す図である。
【図２】基板構造を製造する方法の個々のステップを示す図である。
【図３】基板構造を製造する方法の個々のステップを示す図である。
【図４】基板構造を製造する方法の個々のステップを示す図である。
【図５】基板構造を製造するためのさらなるオプションのステップを示す図である。
【図６】基板構造を製造するためのさらなるオプションのステップを示す図である。
【図７】実施形態の第１の形式に係る、電子部品を基板構造と結合する発明の方法の個々のステップを示す図である。
【図８】実施形態の第１の形式に係る、電子部品を基板構造と結合する発明の方法の個々のステップを示す図である。
【図９】実施形態の第１の形式に係る、電子部品を基板構造と結合する発明の方法の個々のステップを示す図である。
【図１０】実施形態のさらなる形式に係る、電子部品を基板構造と結合する発明の方法の個々のステップを示す図である。
【図１１】実施形態のさらなる形式に係る、電子部品を基板構造と結合する発明の方法の個々のステップを示す図である。
【図１２】実施形態のさらなる形式に係る、電子部品を基板構造と結合する発明の方法の個々のステップを示す図である。
【発明を実施するための形態】
【００７１】
以下、同様の部品および同様に動作する部品に対して同じ参照番号が使用される。
【００７２】
図１は基板２０を示す。基板２０は、構造化された形態で存在し、すなわち、個々の基板部分２１、２１’が形成される。基板は、例えば、リードフレーム、ＤＣＢ基板、またはＰＣＢ基板の形態とすることができる。さらに、基板２０の一方または両方の面をコーティング処理することができる。コーティングは、例えば、金属コーティング、または金属合金コーティングとすることができる。基板２０は、第１の面２２と、第２の面２３とを有する。図示した例において、基板２０の第１の面２２は、当該基板２０の反対側の第２の面２３と平行になるよう設計される。
【００７３】
図２は、基板２０の第１の面２２上への結合材２５の塗布を示す。結合材２５は、はんだ、導電接着剤、または接着膜の形態とすることができる。特に、結合材２５は、焼結ペーストの形態をとる。焼結ペーストは、銀、または銀合金を含むことが好ましい。結合材２５は、印刷、特に、スクリーン印刷、および／またはステンシル印刷によって、ならびに／もしくはスキージーを用いて、ならびに／もしくは、スプレー、および／または噴射、および／または分注処理によって、基板２０の第１の面２２上に塗布することができる。
【００７４】
基板構造１０の製造状況において、結合材２５は、電子部品５０、５１との結合をもたらすように作用する。特に、結合材２５は、基板構造１０を電子部品５０、５１と恒久的に結合するよう機能する。
【００７５】
図３は、初期固着剤３０を、結合材２５の側ないし側部で基板２０の第１の面２２上に塗布する方法を示す。初期固着剤３０は、滴の形態で基板２０の第１の面２２上に塗布される。図示した例において、初期固着剤３０の４つの滴が塗布されている。初期固着剤３０は、左側の基板部分２１上と、右側の基板部分２１’上との両方に塗布される。初期固着剤３０は、結合材２５の側辺ないし側縁２６付近の基板２０の第１の面２２上に塗布される。ギャップが、初期固着剤３０と、結合材２５の側縁２６との間に形成され得る。さらに、初期固着剤３０を、棒の形態で塗布することも考えられる。さらに、初期固着剤３０で、結合剤２５の全ての側縁を取り囲むことが可能である。この状況において、結合材２５が初期固着剤３０によって全ての側縁を取り囲まれた場合、ギャップが初期固着剤３０と結合材２５との間に形成されることも考えられる。初期固着剤３０は、以下の組成物を含むことが好ましい。
・２０〜４５重量％の熱可塑性ポリマー、特に、例えば、６０℃〜１２０℃のガラス転移温度を有する熱可塑性（メタ）アクリル共重合体。
・４０〜７０重量％の有機溶媒。前記有機溶媒は、３０〜１００重量％のテルピネオールを含むことが好ましい。
・１０〜２５重量％の無機充填剤粒子であって、粒子サイズ（ｄ５０）が５〜２０μｍ、特に５〜１０μｍである粒子。無機充填剤粒子は、酸化アルミニウムおよび／または二酸化ケイ素の形態であることが好ましい。
・０〜０．５重量％の他の添加物、例えば、湿潤剤。
【００７６】
初期固着剤３０は、分注、浸漬、または噴射処理によって、基板２０の第１の面２２上に塗布することができる。初期固着剤３０は、半球状接着点の形態で基板２０の第１の面２２上に塗布されることが好ましい。初期固着剤３０の厚さｄＶＦ１は、結合材２５の厚さｄＫＭよりも値が大きい。言い換えると、初期固着剤３０の厚さｄＶＦ１は、結合材２５の厚さｄＫＭよりも大きい。図３において、初期固着剤３０は、非乾燥状態であり、より詳しくは乾燥していない。
【００７７】
図４は基板構造１０を示しており、本方法のこの段階では、当該基板構造１０は、基板２０、および結合材２５と共に初期乾燥状態にある初期固着剤３０を備えている。初期固着剤３０および結合材２５の乾燥は、１００〜１５０℃の対象物温度で、２〜３０分間、実行することが好ましい。初期乾燥処理、すなわち乾燥処理の後、初期固着剤３０の厚さｄＶＦ１は、乾燥処理前の初期固着剤３０の厚さｄＶＦ１より薄くなる。したがって、厚さｄＶＦ１は乾燥処理の過程で減少する。しかしながら、乾燥処理の後でも、厚さｄＶＦ２は結合材２５の厚さｄＫＭより大きいことが好ましい。
【００７８】
基板構造１０は、図４に示されるように、中間生成物であり、例えば、第１の製造機械から、別の製造機械に搬送され得る。さらに、この中間生成物は、別の製造設備に、または顧客に搬送されることが考えられる。
【００７９】
図５によれば、任意選択的に、基板構造１０が移送要素３５を備えるよう処理することができる。移送要素３５は、例えば、移送膜の形態とすることができる。基板２０は、塗布された初期固着剤３０および塗布された結合材２５を伴い、基板２０の第１の面２２が支持部材３５と対面して位置するように、移送要素３５に対して配置される。言い換えると、基板２０の第１の面２２は、移送要素３５に向けられる。図示した例において、少なくとも初期固着剤３０は、移送要素３５と接着結合される。結合材２５が、同様に、移送要素３５と接着結合することも可能である。
【００８０】
接着力が、初期固着剤３０と移送要素３５との間に働き、基板１０の搬送が容易になり、基板２０が、搬送中に、移送要素３５から外れないようにすることができる。しかしながら、初期固着剤３０と移送要素３５との間の接着力は、構成要素が基板構造１０と結合される場合に、基板２０を、初期固着剤３０および結合材２５と共に、移送要素３５から取り外すことができるように充分に小さい。基板部分２１および基板部分２１’の両方が、移送要素３５に配置される。言い換えると、複数の基板部分２１、２１’を、適切な初期固着剤３０および結合材２５により、移送要素３５に配置することができる。
【００８１】
図６では、基板構造１０が示され、当該基板構造１０は、ノズル４０を用いて移送要素３５から取り外すことができる。初期固着剤３０および結合材２５を伴う基板２０の移送要素３５からの取り外しは、例えば、ノズル４０を用いて、ピックアンドプレース処理の要領で、実行することができる。
【００８２】
図７〜図９は、本発明の実施形態の第１の形式による、電子部品５０を基板構造１０と結合する方法を示す。この場合、基板構造１０は、まず、ノズル４０を用いて、移送要素３５から取り外される。ついで、ノズル４０を用いて、基板構造１０は、電子部品５０上に位置付けられ、基板２０の第１の面２２が電子部品５０と対面して配置される。ノズル４０は、基板２０の第２の面２３に作用する。図７に示されるように、基板構造１０は、電子部品５０上にセットされ、初期固着剤３０だけが電子部品５０と接し、すなわち、初期固着剤３０だけが電子部品５０と結合する。図示した部品５０は、例えば、シリコン半導体の形態とすることができる。ギャップが結合材２５と部品５０との間に形成され、当該ギャップは、初期固着剤と結合材との厚さが異なることにより形成される。
【００８３】
図８では、ノズル４０は、基板構造１０からすでに取り外されている。１００〜１５０℃の熱が加えられる。これによって、初期固着剤３０が活性化され、その結果、基板構造１０と電子部品５０との初期固着が実行される。初期固着処理は、基板２０、特に、基板２０の第１の面２２と、電子部品５０、特に基板２０と対面する電子部品５０の面５２との間の接着結合の形式であることが好ましく、かかる接着結合は、初期固着剤３０を用いて生成される。
【００８４】
この時点で、初期乾燥処理、すなわち、図４に示したような乾燥ステップはオプションであることに留意されたい。初期固着剤３０を基板２０の第１の面２２上に塗布し、その直後に、電子部品５０、５１と基板構造１０との初期固着を実行することもできる。移送要素３５の設置は、この場合では不要である。この場合、初期固着剤３０が、電子部品５０、５１の装着の直前に、すなわち、電子部品５０、５１の基板２０上への装着の直前に塗布される。
【００８５】
初期固着の後、図８に図示されるように、基板構造１０と電子部品５０との実際の結合を実行する。「結合」は、基板構造１０と電子部品５１との接合として理解されよう。結合は、はんだ付け、プレス、または焼結処理によって実行することができる。ここで、基板構造１０は、処理炉で、例えば、加圧焼結炉、リフロー炉またはラミネート窯で、電子部品５０と共に焼結されると考えられる。加圧焼結処理の間、初期固着剤３０の有機／ポリマー成分は、そのほとんどが蒸発する。言い換えると、結合処理の間、または結合処理の後、初期固着剤３０は、少なくとも部分的に取り除かれ、特に、焼失および／または溶解される。熱分解によって、および／または生じる気化によって、初期固着剤３０の有機／ポリマー成分を取り除く。したがって、焼結、および／またはプレス、および／またははんだ付け処理の後、基板２０と部品５０との間の接着結合は、もはや形成されていない。
【００８６】
電子部品５０の上には、および／または基板２０の上には、特に基板２０の第１の面２２の上には、残留物３１、特に有機初期固着剤３０の無機充填剤材料のみが、ほとんどの部分に対して、または好ましくは排他的に形成される。図示した例において、初期固着剤３０の残留物３１は、電子部品５０の第１の面５２上に形成される。
【００８７】
図１０〜図１２は、実施形態のさらなる例に係る、電子部品５０および５１を基板構造１０と結合する方法を示す。
【００８８】
図１０は、基板構造１０を示しており、当該基板構造１０は、２つの基板部分２１および２１’を備え、第１の電子部品５０および第２の電子部品５１と適合される。基板部分２１および基板部分２１’の両方は、結合材２５と、結合材２５の側ないし側部に形成された初期固着剤３０とを備える。
【００８９】
第１の電子部品５０および第２の電子部品５１の両方が、基板構造１０に対してノズル４０および４０’を用いて位置付けられ、基板２０の第１の面２２が、第１の電子部品５０および第２の電子部品５１と対面して配置される。第１の電子部品５０は、シリコン半導体の形態とすることができる。第２の電子部品５１は、第１の面５２および第２の面５３の両方にコーティング５４を有する。
【００９０】
図１１に示されるように、基板構造１０と第１の電子部品５０および第２の電子部品５１との初期固着は、基板２０の第１の面２２のいくつかの部分に塗布された初期固着剤３０により実行される。図１〜図９に関連してすでに記載した、初期固着剤３０に関する補足説明を適用する。初期固着剤３０による初期固着のために、基板構造１０に、第１の電子部品５０および第２の電子部品５１とともに、熱、特に１００〜１５０℃の温度の熱が加えられる。接着結合が、第１の電子部品５０と基板２０との間に、特に、第１の電子部品５０と基板２０の第１の面２２との間に形成される。さらに、接着結合が、第２の電子部品５１と基板２０、特に、基板２０の第１の面２２との間に形成される。
【００９１】
初期固着の後、結合が、第１の電子部品５０および第２の電子部品５１と基板構造１０との間で実行される。結合処理、好ましくは、焼結処理の間、初期固着剤３０が、少なくともいくつかの部分から取り除かれ、特に、焼失および／または溶解される。
【００９２】
図１２に示されるように、初期固着剤３０の残留物３１のみが、基板２０の第１の面２２に残る。初期固着剤３０の前記残留物３１は、当初の初期固着剤３０の無機充填剤材料の形態であることが好ましい。
【００９３】
図１２において、電子部品５０は、第２の電子部品５１と共に、基板構造１０と完全に結合される。基板構造１０は、第１の面２２と第２の面２３とを伴う基板２０を有する。当初の初期固着剤３０の残留物３１は、基板２０の第１の面２２に配置される。
【００９４】
この時点で、図１〜図１２に係る実施形態の形式と関連して説明した、上記の全ての方法ステップおよび要素は、個別に、または任意の組み合わせで、特に、図に示した詳細は、本発明にとって本質的なものとして特許請求されることに留意されたい。請求項１〜８の１つに係る方法ステップと、請求項２１〜３１の１つに係る方法ステップとの任意の選択された組み合わせもまた可能である。
【符号の説明】
【００９５】
１０、１０’  基板構造
２０  基板
２１、２１’  基板部分
２２  基板の第１の面
２３  基板の第２の面
２５  結合材
２６  側縁
３０  初期固着剤
３５  移送要素（移送膜）
４０、４０’  ノズル
５０  電子部品
５１  電子部品
５２  電子部品の第１の面
５３  電子部品の第２の面
５４  コーティング
ｄＶＦ１  乾燥前の初期固着剤の厚さ
ｄＶＦ２  乾燥後の初期固着剤の厚さ
ｄＫＭ  結合材の厚さ
【図１】
2018129518.tif 000003
【図２】
2018129518.tif 000004
【図３】
2018129518.tif 000005
【図４】
2018129518.tif 000006
【図５】
2018129518.tif 000007
【図６】
2018129518.tif 000008
【図７】
2018129518.tif 000009
【図８】
2018129518.tif 000010
【図９】
2018129518.tif 000011
【図１０】
2018129518.tif 000012
【図１１】
2018129518.tif 000013
【図１２】
2018129518.tif 000014